"構造式[I]:式中、R1、R2、R3、R4およびR5は、同じであっても異なっていてもよく、それぞれ水素原子あるいは炭素原子数が1ないし6のアルキル基又はフェニル基を意味し、Mは磁性を有する金属原子を意味し、Xはハロゲン原子を意味し、nIは3又は4の整数を意味する。で表されるグアニジニウム型強磁性有機磁性流体;構造式[II]:式中、Rは水素原子あるいは炭素原子数が1ないし6のアルキル基又はフェニル基を意味し、M、XおよびnIは前記と同じ意味を有するで表されピリジニウム型強磁性有機磁性流体;構造式[III]:式中、Raは炭素原子数が1ないし18のアルキル基を意味し、Rbは水素原子あるいは炭素原子数が1ないし6のアルキル基又はフェニル基を意味し、M、XおよびnIは前記と同じ意味を有するで表される4級アンモニウムイオン型強磁性有機磁性流体;構造式[IV]:式中、Yは、ヒドロキシ、炭素原子数が1~3のアルコキシ基またはフェノキシ基を意味し、nは2又は3の整数を意味し、Ra、Rb、M、XおよびnIは前記と同じ意味を有するで表される塩基性4級アンモニウムイオン型強磁性有機磁性流体;構造式[V]:式中、RcおよびRdは、炭素原子数が1ないし6のアルキル基をそれぞれ意味し、RcとRdが一体となって環状エーテル構造を有してよく、n ́は3又は4の整数を意味し、M、Xおよびnは前記と同じ意味を有するで表されるエーテルキレート型強磁性有機磁性流体;構造式[VI]:式中、Ri、Rj、RkおよびRlは、水素原子あるいは炭素原子数が1ないし2のアルキル基をそれぞれ意味し、RiとRkは一体となって環状構造を形成してもよいことを意味するポリエーテルを意味し、mは4~20の整数を意味し、M、Xおよびnは前記と同じ意味を有するで表されるポリエーテルキレート型強磁性有機磁性流体;構造式[VII]:式中、Rmは水素原子、アルデヒド基またはα-ケトール基を意味し、naは0ないし4の整数を意味し、M、Xおよびnは前記と同じ意味を有するで表される多価アルコールボレート型強磁性有機磁性流体;構造式[VIII]:式中、M、Xおよびnは前記と同じ意味を有するで表されるカテコールボレート型強磁性有機磁性流体;および構造式[IX]:式中、Ar1は、炭素数6および10のアリル基またはp-置換フェニル基を意味し、Ar2はフェニル基またはp-置換フェニル基を意味し、M、XおよびnIは前記と同じ意味を有するで表されるシッフ塩基液晶型強磁性有機磁性流体から選ばれる強磁性有機磁性流体。構造式MXnで表される磁性金属塩式中、Mは磁性を有する金属原子を意味し、Xはハロゲン原子を意味する。nは、2又は3の整数を意味する。と、グアニジンならびにグアニジン誘導体のハロゲン化水素酸塩、ピリジンハロゲン化水素酸塩ならびに置換ピリジニウムハロゲン化物、4級アンモニウムハロゲン化物ならびに4級アンモニウムヒドロキシドならびに4級アンモニウムアルコキシド、エーテル類、ポリエーテル類、多価アルコールボレート、カテコールボレート、シッフ塩基液晶のハロゲン化水素酸塩から選ばれる有機化合物とを反応させて請求項1で表される強磁性有機磁性流体[I]~[IX]を得ることを特徴とする強磁性有機磁性流体の製造方法。請求項1で表される強磁性有機磁性流体[I]~[IX]の中から2つ以上を選択し、一定の比率で混合することにより磁性の強さを制御することを特徴とする強磁性有機磁性流体の磁性強度抑制方法。本発明者は、鋭意研究の結果、磁性金属塩をグアニジンまたはグアニジン誘導体のハロゲン化水素酸塩に反応させて得られるグアニジニウム型有機磁性流体が強磁性を有することを見出して、この発明を完成させた。つまり、この発明は、下記構造式[I]、[II]、[III]、[IV]、[V]、[VI]、[VII]、[VIII]及び[IX]で表される強磁性有機磁性流体ならびにその強磁性有機磁性流体を簡便な操作で高収率で製造することができる製造方法を提供することを目的としている。かかる目的を達成するために、この発明は、下記構造式[I]、[II]、[III]、[IV]、[V]、[VI]、[VII]、[VIII]及び[IX]で表される強磁性有機磁性流体を提供する。また、この発明は、下記構造式[X]で表される磁性金属塩を、下記構造式[Ia]で表されるグアニジン及びグアニジン誘導体のハロゲン化水素酸塩に反応させて得られるグアニジニウム型強磁性有機磁性流体[I];下記構造式[IIa]で表されるピリジンハロゲン化水素酸塩及び置換ピリジニウムハロゲン化物に反応させて得られるピリジニウム型強磁性有機磁性流体[II];下記構造式[IIIa]で表される4級アンモニウムハロゲン化物に反応させて得られる4級アンモニウムイオン型強磁性有機磁性流体[III];下記構造式[IVa]で表される4級アンモニウムヒドロキシド及び4級アンモニウムアルコキシドに反応させて得られる塩基性4級アンモニウムイオン型強磁性有機磁性流体[IV];下記構造式[Va]で表されるエーテル類に反応させて得られるエーテルキレート型強磁性有機磁性流体[V];下記構造式[VIa]で表されるポリエーテル類に反応させて得られるポリエーテルキレート型強磁性有機磁性流体[VI];下記構造式[VIIa]で表される多価アルコールボレートに反応させて得られる多価アルコールボレート型強磁性有機磁性流体[VII];下記構造式[VIIIa]で表されるカテコールボレートに反応させて得られるカテコールボレート型強磁性有機磁性流体[VIII];もしくは下記構造式[IXa]で表されるシッフ塩基液晶ハロゲン化水素酸塩に反応させて得られるシッフ塩基液晶型強磁性有機磁性流体[IX];またはそれらの強磁性有機磁性流体を簡単に、効率的に、大量に、かつ、安価に製造することができる製造方法を提供する。この発明において、構造式[X]で表される磁性金属塩中の金属が、2価Fe、2価Mn、3価Dyを用いた場合は、強磁性有機磁性流体[I]、[II]、[III]、[IV]、[V]、[VI]、[VII]、[VIII]および[IX]は、すべて可視光の透過率に優れた透明の磁性流体であり、かつ、重力に逆らってまで磁石に着く強磁性の磁性流体である。また、磁性金属塩中の金属が、3価Fe、2価Coを用いた場合は、強磁性有機磁性流体[I]、[II]、[III]、[IV]、[V]、[VI]、[VII]、[VIII]および[IX]は、着色しているものの、その磁性は極めて強く、容易に重力に逆らって磁石に着く、強磁性の磁性流体である。さらに、磁性金属塩中の金属が3価Nd、3価Smを用いた場合は、上記金属を用いた場合より磁性は小さいが、強磁性有機磁性流体[I]、[II]、[III]、[IV]、[V]、[VI]、[VII]、[VIII]および[IX]で表されるものは、すべて可視光の透過率に優れた透明の磁性流体である。この発明を実施例により更に詳細に説明する。尚、本明細書中において、nはノルマル、secは第2級、tertは第3級、Meはメチル、Etはエチル、Prはプロピル、Buはブチル、Phはフェニル基を表す。塩化鉄IIIグアニジン塩酸塩錯体[Iα]、塩化鉄IIグアニジン塩酸塩錯体[Iβ]、塩化コバルトIIグアニジン塩酸塩錯体[Iγ]、塩化マンガンIIグアニジン塩酸塩錯体[Iδ]、塩化ジスプロシウムIIIグアニジン塩酸塩錯体[Iε]、塩化ネオジウムIIIグアニジン塩酸塩錯体[Iζ]および塩化サマリウムIIIグアニジン塩酸塩錯体[Iη]の合成グアニジン塩酸塩247mg2.59mmolを、塩化鉄III水溶液1ml水1ml中に塩化鉄IIIを2.59mmol含む又は、塩化鉄II水溶液1ml水1ml中に塩化鉄IIを2.59mmol含む又は、塩化コバルトII水1ml中に塩化コバルトIIを2.59mmol含む又は、塩化マンガンII水1ml中に塩化マンガンIIを2.59mmol含む又は、塩化ジスプロシウムIII水溶液1ml水1ml中に塩化ジスプロシウムIIIを2.59mmol含む又は、塩化ネオジウムIII水溶液1ml水1ml中に塩化ネオジウムIIIを2.59mmol含む又は、塩化サマリウムIII水溶液1ml水1ml中に塩化サマリウムIIIを2.59mmol含むに、それぞれ溶解し、5分間撹拌し、静置した。次に、それぞれの溶液について、ネオジウム磁石を用いて磁化の確認を行ったネオジウム磁石は、円柱形[直径10mm,長さ20mm、表面磁束密度:5600ガウス、吸着力kg参考値:4.4を用いた。。その結果、それぞれの溶液がネオジウム磁石に強く引き寄せられることを確認した。ここで、溶液が2層に分離する場合は、磁化した層を分取した。次に、それぞれの溶液に、アセトン10mlを加えて希釈し、無水硫酸マグネシウムを加えて、30分間乾燥した。また、[Iε]については、水溶性が著しく高いため、塩析を行い、アセトン抽出を複数回行った。尚、水分除去は、凍結乾燥でも可能。無水硫酸マグネシウムをろ去した後、ろ液を減圧留去すると、ほぼ定量的に、塩化鉄IIIグアニジン塩酸塩錯体[Iα]、塩化鉄IIグアニジン塩酸塩錯体[Iβ]、塩化コバルトIIグアニジン塩酸塩錯体[Iγ]、塩化マンガンIIグアニジン塩酸塩錯体[Iδ]、塩化ジスプロシウムIIIグアニジン塩酸塩錯体[Iε]、塩化ネオジウムIIIグアニジン塩酸塩錯体[Iζ]および塩化サマリウムIIIグアニジン塩酸塩錯体[Iη]をそれぞれ得ることができた。これらの性状について以下に示す。塩化鉄IIIグアニジン酸塩錯体[Iα]:褐色透明、粘性小塩化鉄IIグアニジン塩酸塩錯体[Iβ]:淡緑色透明、粘性小塩化コバルトIIグアニジン塩酸塩錯体[Iγ]:赤紫色、やや粘性あり塩化マンガンIIグアニジン塩酸塩錯体[Iδ]:淡桃色透明、やや粘性あり塩化ジスプロシウムIIIグアニジン塩酸塩錯体[Iε]:淡黄色透明、粘性小塩化ネオジウムIIIグアニジン塩酸塩錯体[Iζ]:淡緑青色透明、粘性小塩化サマリウムIIIグアニジン塩酸塩錯体[Iη]:淡黄色透明、粘性小塩化鉄IIIN-ブチルピリジニウムクロリド錯体[IIα]、塩化鉄IIN-ブチルピリジニウムクロリド錯体[IIβ]、塩化コバルトIIN-ブチルピリジニウムクロリド錯体[IIγ]、塩化マンガンIIN-ブチルピリジニウムクロリド錯体[IIδ]、塩化ネオジウムIIIN-ブチルピリジニウムクロリド錯体[IIζ]および塩化サマリウムIIIN-ブチルピリジニウムクロリド錯体[IIη]の合成N-ブチルピリジニウムクロリド444mg2.59mmolを、それぞれ塩化鉄III水溶液1ml水1ml中に塩化鉄IIIを2.59mmol含む又は、塩化鉄II水溶液1ml水1ml中に塩化鉄IIを2.59mmol含む又は、塩化コバルトII水1ml中に塩化コバルトIIを2.59mmol含む又は、塩化マンガンII水1ml中に塩化マンガンIIを2.59mmol含む又は、塩化ネオジウムIII水溶液1ml水1ml中に塩化ネオジウムIIIを2.59mmol含む又は、塩化サマリウムIII水溶液1ml水1ml中に塩化サマリウムIIIを2.59mmol含むに、それぞれ溶解し、5分間撹拌し、静置した。次に、それぞれの溶液について、ネオジウム磁石を用いて磁化の確認を行った。ネオジウム磁石は、円柱形[直径10mm,長さ20mm、表面磁束密度:5600ガウス、吸着力kg参考値:4.4を用いた。。その結果、それぞれの溶液がネオジウム磁石に強く引き寄せられることを確認した。ここで、溶液が2層に分離する場合は、磁化した層を分取した。次に、それぞれの溶液に、アセトン10mlを加えて希釈し、無水硫酸マグネシウムを加えて、30分間乾燥した。水分除去は、凍結乾燥でも可能。無水硫酸マグネシウムをろ去した後、ろ液を減圧留去すると、ほぼ定量的に、塩化鉄IIIN-ブチルピリジニウムクロリド錯体[IIα]、塩化鉄IIN-ブチルピリジニウムクロリド錯体[IIβ]、塩化コバルトIIN-ブチルピリジニウムクロリド錯体[IIγ]、塩化マンガンIIN-ブチルピリジニウムクロリド錯体[IIδ]、塩化ネオジウムIIIN-ブチルピリジニウムクロリド錯体[IIζ]および塩化サマリウムIIIN-ブチルピリジニウムクロリド錯体[IIη]を得ることができた。これらの性状について以下に示す。塩化鉄IIIN-ブチルピリジニウムクロリド錯体[IIα]:黒褐色、粘性小塩化鉄IIN-ブチルピリジニウムクロリド錯体[IIβ]:黄褐色、粘性小塩化コバルトIIN-ブチルピリジニウムクロリド錯体[IIγ]:青紫色、粘性小塩化マンガンIIN-ブチルピリジニウムクロリド錯体[IIδ]:無色~淡桃色透明、粘性小塩化ネオジウムIIIN-ブチルピリジニウムクロリド錯体[IIζ]:淡緑青色透明、粘性小塩化サマリウムIIIN-ブチルピリジニウムクロリド錯体[IIη]:淡黄色透明、粘性小塩化鉄IIIn-ドデシルトリメチルアンモニウムクロリド錯体[IIIα1]、塩化鉄IIn-ドデシルトリメチルアンモニウムクロリド錯体[IIIβ1]、塩化コバルトIIn-ドデシルトリメチルアンモニウムクロリド錯体[IIIγ]、塩化マンガンIIn-ドデシルトリメチルアンモニウムクロリド錯体[IIIδ]、塩化ネオジウムIIIn-ドデシルトリメチルアンモニウムクロリド錯体[IIIζ]および塩化サマリウムIIIn-ドデシルトリメチルアンモニウムクロリド錯体[IIIη]、塩化鉄IIIトリメチルn-オクタデシルアンモニウムクロリド錯体[IIIα2]、塩化鉄IIトリメチルn-オクタデシルアンモニウムクロリド錯体[IIIβ2]、塩化鉄IIIテトラメチルアンモニウムクロリド錯体[IIIα3]、および塩化鉄III塩化ベンザルコニウム錯体[IIIα4]の合成各種4級アンモニウムクロリド2.59mmol水イソプロピルアルコール[5:2体積比]混合溶液2.54mlを、それぞれ塩化鉄III水溶液1ml水1ml中に塩化鉄IIIを2.59mmol含む又は、塩化鉄II水溶液1ml水1ml中に塩化鉄IIを2.59mmol含む又は、塩化コバルトII水1ml中に塩化コバルトIIを2.59mmol含む又は、塩化マンガンII水1ml中に塩化マンガンIIを2.59mmol含む又は、塩化ネオジウムIII水溶液1ml水1ml中に塩化ネオジウムIIIを2.59mmol含む又は、塩化サマリウムIII水溶液1ml水1ml中に塩化サマリウムIIIを2.59mmol含むに、それぞれ溶解し、5分間撹拌し、静置した。次に、それぞれの溶液について、ネオジウム磁石を用いて磁化の確認を行った。ネオジウム磁石は、円柱形[直径10mm,長さ20mm、表面磁束密度:5600ガウス、吸着力kg参考値:4.4を用いた。。その結果、それぞれの溶液がネオジウム磁石に強く引き寄せられることを確認した。ここで、溶液が2層に分離する場合は、磁化した層を分取した。次に、それぞれの溶液に、アセトン10mlを加えて希釈し、無水硫酸マグネシウムを加えて、30分間乾燥した。水分除去は、凍結乾燥でも可能。無水硫酸マグネシウムをろ去した後、ろ液を減圧留去すると、ほぼ定量的に、塩化鉄IIIn-ドデシルトリメチルアンモニウムクロリド錯体[IIIα1]、塩化鉄IIn-ドデシルトリメチルアンモニウムクロリド錯体[IIIβ1]、塩化コバルトIIn-ドデシルトリメチルアンモニウムクロリド錯体[IIIγ]、塩化マンガンIIn-ドデシルトリメチルアンモニウムクロリド錯体[IIIδ]、塩化ネオジウムIIIn-ドデシルトリメチルアンモニウムクロリド錯体[IIIζ]、塩化サマリウムIIIn-ドデシルトリメチルアンモニウムクロリド錯体[IIIη]、塩化鉄IIIトリメチルn-オクタデシルアンモニウムクロリド錯体[IIIα2]、塩化鉄IIトリメチルn-オクタデシルアンモニウムクロリド錯体[IIIβ2]、塩化鉄IIIテトラメチルアンモニウムクロリド錯体[IIIα3]および塩化鉄III塩化ベンザルコニウム錯体[IIIα4]を得ることができた。これらの磁性流体の性状について、以下に示す。塩化鉄IIIn-ドデシルトリメチルアンモニウムクロリド錯体[IIIα1]:黒褐色、粘性小塩化鉄IIn-ドデシルトリメチルアンモニウムクロリド錯体[IIIβ1]:薄緑黄色透明、粘性小塩化コバルトIIn-ドデシルトリメチルアンモニウムクロリド錯体[IIIγ]:赤紫色、粘性小塩化マンガンIIn-ドデシルトリメチルアンモニウムクロリド錯体[IIIδ]:淡桃色、粘性小塩化ネオジウムIIIn-ドデシルトリメチルアンモニウムクロリド錯体[IIIζ]:淡緑青色透明、粘性小塩化サマリウムIIIn-ドデシルトリメチルアンモニウムクロリド錯体[IIIη]:淡黄色透明、粘性小塩化鉄IIIトリメチルn-オクタデシルアンモニウムクロリド錯体[IIIα2]:黒褐色、粘性大塩化鉄IIトリメチルn-オクタデシルアンモニウムクロリド錯体[IIIβ2]:淡黄色透明、粘性小塩化鉄IIIテトラメチルアンモニウムクロリド錯体[IIIα3]:褐色、粘性小塩化鉄III塩化ベンザルコニウム錯体[IIIα4]:褐色、粘性小塩化鉄IIIテトラメチルアンモニウムヒドロキシド錯体[IVα]、塩化鉄IIテトラメチルアンモニウムヒドロキシド錯体[IVβ]、塩化コバルトIIテトラメチルアンモニウムヒドロキシド錯体[IVγ]、塩化マンガンIIテトラメチルアンモニウムヒドロキシド錯体[IVδ]、塩化ネオジウムIIIテトラメチルアンモニウムヒドロキシド錯体[IVζ]および塩化サマリウムIIIテトラメチルアンモニウムヒドロキシド錯体[IVη]の合成テトラメチルアンモニウムヒドロキシド五水和物469mg2.59mmolを50イソプロピルアルコール水溶液1mlに溶解した。これに、それぞれ、それぞれ塩化鉄III水溶液1ml水1ml中に塩化鉄IIIを2.59mmol含む又は、塩化鉄II水溶液1ml水1ml中に塩化鉄IIを2.59mmol含む又は、塩化コバルトII水1ml中に塩化コバルトIIを2.59mmol含む又は、塩化マンガンII水1ml中に塩化マンガンIIを2.59mmol含む又は、塩化ネオジウムIII水溶液1ml水1ml中に塩化ネオジウムIIIを2.59mmol含む又は、塩化サマリウムIII水溶液1ml水1ml中に塩化サマリウムIIIを2.59mmol含むに、それぞれ溶解し、5分間撹拌し、静置した。次に、それぞれの溶液について、ネオジウム磁石を用いて磁化の確認を行った。ネオジウム磁石は、円柱形[直径10mm,長さ20mm、表面磁束密度:5600ガウス、吸着力kg参考値:4.4を用いた。。その結果、それぞれの溶液がネオジウム磁石に強く引き寄せられることを確認した。ここで、溶液が2層に分離する場合は、磁化した層を分取した。次に、それぞれの溶液に、アセトン10mlを加えて希釈し、無水硫酸マグネシウムを加えて、30分間乾燥した。水分除去は、凍結乾燥でも可能。。無水硫酸マグネシウムをろ去した後、ろ液を減圧留去すると、ほぼ定量的に、塩化鉄IIIテトラメチルアンモニウムヒドロキシド錯体[IVα]、塩化鉄IIテトラメチルアンモニウムヒドロキシド錯体[IVβ]、塩化コバルトIIテトラメチルアンモニウムヒドロキシド錯体[IVγ]、塩化マンガンIIテトラメチルアンモニウムヒドロキシド錯体[IVδ]、塩化ネオジウムIIIテトラメチルアンモニウムヒドロキシド錯体[IVζ]および塩化サマリウムIIIテトラメチルアンモニウムヒドロキシド錯体[IVη]を得ることができた。これらの磁性流体の性状について、以下に示す。塩化鉄IIIテトラメチルアンモニウムヒドロキシド錯体[IVα]:褐色、粘性小塩化鉄IIテトラメチルアンモニウムヒドロキシド錯体[IVβ]、暗青色、粘性小塩化コバルトIIテトラメチルアンモニウムヒドロキシド錯体[IVγ]:赤紫色、粘性小塩化マンガンIIテトラメチルアンモニウムヒドロキシド錯体[IVδ]:淡桃色、粘性小塩化ネオジウムIIIテトラメチルアンモニウムヒドロキシド錯体[IVζ]:淡緑青色透明、粘性小塩化サマリウムIIIテトラメチルアンモニウムヒドロキシド錯体[IVη]:淡黄色透明、粘性小塩化鉄IIIテトラヒドロフラン錯体[Vα]、塩化鉄IIテトラヒドロフラン錯体[Vβ]、塩化コバルトIIテトラヒドロフラン錯体[Vγ]、塩化マンガンIIテトラヒドロフラン錯体[Vδ]、塩化ジスプロシウムIIIテトラヒドロフラン錯体[Vε]、塩化ネオジウムIIIテトラヒドロフラン錯体[Vζ]および塩化サマリウムIIIテトラヒドロフラン錯体[Vη]の合成テトラヒドロフラン559mg2.59mmol×3を、それぞれ塩化鉄III水溶液1ml水1ml中に塩化鉄IIIを2.59mmol含む又は、塩化ジスプロシウムIII水溶液1ml水1ml中にジスプロシウムIIIを2.59mmol含む又は、塩化ネオジウムIII水溶液1ml水1ml中に塩化ネオジウムIIIを2.59mmol含む又は、塩化サマリウムIII水溶液1ml水1ml中に塩化サマリウムIIIを2.59mmol含むに、それぞれ溶解し、5分間撹拌し静置した。一方、テトラヒドロフラン746mg2.59mmol×4を、それぞれ塩化鉄II水溶液1ml水1ml中に塩化鉄IIを2.59mmol含む又は、塩化コバルトII水1ml中に塩化コバルトIIを2.59mmol含む又は、塩化マンガンII水1ml中に塩化マンガンIIを2.59mmol含むに、それぞれ溶解し、5分間撹拌し静置した。次に、それぞれの溶液について、ネオジウム磁石を用いて磁化の確認を行った。ネオジウム磁石は、円柱形[直径10mm,長さ20mm、表面磁束密度:5600ガウス、吸着力kg参考値:4.4を用いた]。その結果、それぞれの溶液がネオジウム磁石に強く引き寄せられることを確認した。ここで、2層中、磁化した層を分取した。次に、それぞれの溶液に、アセトン10mlを加えて希釈し、無水硫酸マグネシウムを加えて、30分間乾燥した。水分除去は、凍結乾燥でも可能。無水硫酸マグネシウムをろ去した後、ろ液を減圧留去すると、ほぼ定量的に、塩化鉄IIIテトラヒドロフラン錯体[Vα]、塩化鉄IIテトラヒドロフラン錯体[Vβ]、塩化コバルトIIテトラヒドロフラン錯体[Vγ]、塩化マンガンIIテトラヒドロフラン錯体[Vδ]、塩化ジスプロシウムIIIテトラヒドロフラン錯体[Vε]、塩化ネオジウムIIIテトラヒドロフラン錯体[Vζ]および塩化サマリウムIIIテトラヒドロフラン錯体[Vη]を得ることができた。これらの磁性流体の性状について、以下に示す。塩化鉄IIIテトラヒドロフラン錯体[Vα]:褐色、粘性極めて小さい塩化鉄IIテトラヒドロフラン錯体[Vβ]:黄色透明、粘性小塩化コバルトIIテトラヒドロフラン錯体[Vγ]:暗青色、粘性小塩化マンガンIIテトラヒドロフラン錯体[Vδ]:淡桃色透明、粘性小塩化ジスプロシウムIIIテトラヒドロフラン錯体[Vε]:無色透明、粘性小塩化ネオジウムIIIテトラヒドロフラン錯体[Vζ]:淡緑青色透明、粘性小塩化サマリウムIIIテトラヒドロフラン錯体[Vη]:淡黄色透明、粘性小塩化鉄IIIポリエチレングリコール錯体[VIα]、塩化鉄IIポリエチレングリコール錯体[VIβ]、塩化コバルトIIポリエチレングリコール錯体[VIγ]、塩化マンガンIIポリエチレングリコール錯体[VIδ]、塩化ジスプロシウムIIIポリエチレングリコール錯体[VIε]、塩化ネオジウムIIIポリエチレングリコール錯体[VIζ]および塩化サマリウムIIIポリエチレングリコール錯体[VIη]の合成ポリエチレングリコール1399mg-CH2CH2O-エチレンオキシ基に換算して2.59mmolの12.28倍を、それぞれ塩化鉄III水溶液1ml水1ml中に塩化鉄IIIを2.59mmol含む又は、塩化鉄II水溶液1ml水1ml中に塩化鉄IIを2.59mmol含む又は、塩化コバルトII水1ml中に塩化コバルトIIを2.59mmol含む又は、塩化マンガンII水1ml中に塩化マンガンIIを2.59mmol含む又は、塩化ジスプロシウムIII水溶液1ml水1ml中にジスプロシウムIIIを2.59mmol含む又は、塩化ネオジウムIII水溶液1ml水1ml中に塩化ネオジウムIIIを2.59mmol含む又は、塩化サマリウムIII水溶液1ml水1ml中に塩化サマリウムIIIを2.59mmol含むに、それぞれ溶解し、5分間撹拌し静置した。次に、それぞれの溶液について、ネオジウム磁石を用いて磁化の確認を行った。ネオジウム磁石は、円柱形[直径10mm,長さ20mm、表面磁束密度:5600ガウス、吸着力kg参考値:4.4を用いた。。その結果、それぞれの溶液がネオジウム磁石に強く引き寄せられることを確認した。ここで、2層中、磁化した層を分取した。次に、それぞれの溶液に、アセトン10mlを加えて希釈し、無水硫酸マグネシウムを加えて、30分間乾燥した。水分除去は、凍結乾燥でも可能。。無水硫酸マグネシウムをろ去した後、ろ液を減圧留去すると、ほぼ定量的に、塩化鉄IIIポリエチレングリコール錯体[VIα]、塩化鉄IIポリエチレングリコール錯体[VIβ]、塩化コバルトIIポリエチレングリコール錯体[VIγ]、塩化マンガンIIポリエチレングリコール錯体[VIδ]、塩化ジスプロシウムIIIポリエチレングリコール錯体[VIε]、塩化ネオジウムIIIポリエチレングリコール錯体[VIζ]および塩化サマリウムIIIポリエチレングリコール錯体[VIη]を得ることができた。これらの磁性流体の性状について、以下に示す。塩化鉄IIIポリエチレングリコール錯体[VIα]:褐色、粘性大塩化鉄IIポリエチレングリコール錯体[VIβ]:薄緑色、粘性大塩化コバルトIIポリエチレングリコール錯体[VIγ]:赤紫色、粘性大塩化マンガンIIポリエチレングリコール錯体[VIδ]:淡桃色、粘性大塩化ジスプロシウムIIIポリエチレングリコール錯体[VIε]:無色透明、粘性大塩化ネオジウムIIIポリエチレングリコール錯体[VIζ]:淡緑青色透明、粘性大塩化サマリウムIIIポリエチレングリコール錯体[VIη]:淡黄色透明、粘性大塩化鉄IIID-ソルビトールボレート錯体[VIIα]、塩化鉄IID-ソルビトールボレート錯体[VIIβ]、塩化コバルトIID-ソルビトールボレート錯体[VIIγ]、塩化マンガンIID-ソルビトールボレート錯体[VIIδ]、塩化ジスプロシウムIIID-ソルビトールボレート錯体[VIIε]、塩化ネオジウムIIID-ソルビトールボレート錯体[VIIζ]および塩化サマリウムIIID-ソルビトールボレート錯体[VIIη]の合成D-ソルビトール944mg2.59mmol×2を水1mlに撹拌しながら溶解し、40~50°Cに加温してホウ酸160mg2.59mmolを溶解し、10分間撹拌し、D-ソルビトールボレートを合成した。これに、それぞれそれぞれ塩化鉄III水溶液1ml水1ml中に塩化鉄IIIを2.59mmol含む又は、塩化鉄II水溶液1ml水1ml中に塩化鉄IIを2.59mmol含む又は、塩化コバルトII水1ml中に塩化コバルトIIを2.59mmol含む又は、塩化マンガンII水1ml中に塩化マンガンIIを2.59mmol含む又は、塩化ジスプロシウムIII水溶液1ml水1ml中にジスプロシウムIIIを2.59mmol含む又は、塩化ネオジウムIII水溶液1ml水1ml中に塩化ネオジウムIIIを2.59mmol含む又は、塩化サマリウムIII水溶液1ml水1ml中に塩化サマリウムIIIを2.59mmol含むに、それぞれ溶解し、5分間撹拌し静置した。次に、それぞれの溶液について、ネオジウム磁石を用いて磁化の確認を行った。ネオジウム磁石は、円柱形[直径10mm,長さ20mm、表面磁束密度:5600ガウス、吸着力kg参考値:4.4を用いた。。その結果、それぞれの溶液がネオジウム磁石に強く引き寄せられることを確認した。ここで、2層中、磁化した層を分取した。次に、それぞれの溶液に、アセトン10mlを加えて希釈し、無水硫酸マグネシウムを加えて、30分間乾燥した。水分除去は、凍結乾燥でも可能。無水硫酸マグネシウムをろ去した後、ろ液を減圧留去すると、ほぼ定量的に、塩化鉄IIID-ソルビトールボレート錯体[VIIα]、塩化鉄IID-ソルビトールボレート錯体[VIIβ]、塩化コバルトIID-ソルビトールボレート錯体[VIIγ]、塩化マンガンIID-ソルビトールボレート錯体[VIIδ]、塩化ジスプロシウムIIID-ソルビトールボレート錯体[VIIε]、塩化ネオジウムIIID-ソルビトールボレート錯体[VIIζ]および塩化サマリウムIIID-ソルビトールボレート錯体[VIIη]を得ることができた。これらの磁性流体の性状について、以下に示す。塩化鉄IIID-ソルビトールボレート錯体[VIIα]:赤褐色、粘度大塩化鉄IID-ソルビトールボレート錯体[VIIβ]:薄緑色、粘度小塩化コバルトIID-ソルビトールボレート錯体[VIIγ]:赤紫色、粘性大塩化マンガンIID-ソルビトールボレート錯体[VIIδ]:淡桃色、粘性大塩化ジスプロシウムIIID-ソルビトールボレート錯体[VIIε]:無色透明、粘性大塩化ネオジウムIIID-ソルビトールボレート錯体[VIIζ]:淡緑青色透明、粘性大塩化サマリウムIIID-ソルビトールボレート錯体[VIIη]:淡黄色透明、粘性大塩化鉄IIIカテコールボレート錯体[VIIIα]、塩化鉄IIカテコールボレート錯体[VIIIβ]、塩化コバルトIIカテコールボレート錯体[VIIIγ]、塩化マンガンIIカテコールボレート錯体[VIIIδ]、塩化ジスプロシウムIIIカテコールボレート錯体[VIIIε]、塩化ネオジウムIIIカテコールボレート錯体[VIIIζ]および塩化サマリウムIIIカテコールボレート錯体[VIIIη]の合成カテコール570mg2.59mmol×2を50イソプロピルアルコール水溶液3mlに溶解し、ホウ酸160mg2.59mmolを加えて、40~50°Cに加温しながら溶解した。10分間撹拌して、カテコールボレートを合成した。これに、それぞれ塩化鉄III水溶液1ml水1ml中に塩化鉄IIIを2.59mmol含む又は、塩化鉄II水溶液1ml水1ml中に塩化鉄IIを2.59mmol含む又は、塩化コバルトII水1ml中に塩化コバルトIIを2.59mmol含む又は、塩化マンガンII水1ml中に塩化マンガンIIを2.59mmol含む又は、塩化ジスプロシウムIII水溶液1ml水1ml中にジスプロシウムIIIを2.59mmol含む又は、塩化ネオジウムIII水溶液1ml水1ml中に塩化ネオジウムIIIを2.59mmol含む又は、塩化サマリウムIII水溶液1ml水1ml中に塩化サマリウムIIIを2.59mmol含むに、それぞれ溶解し、5分間撹拌し静置した。次に、それぞれの溶液について、ネオジウム磁石を用いて磁化の確認を行った。ネオジウム磁石は、円柱形[直径10mm,長さ20mm、表面磁束密度:5600ガウス、吸着力kg参考値:4.4を用いた。その結果、それぞれの溶液がネオジウム磁石に強く引き寄せられることを確認した。ここで、2層に分離した場合は、磁化した層を分取した。次に、それぞれの溶液に、アセトン10mlを加えて希釈し、無水硫酸マグネシウムを加えて、30分間乾燥した。水分除去は、凍結乾燥でも可能。無水硫酸マグネシウムをろ去した後、ろ液を減圧留去すると、ほぼ定量的に、塩化鉄IIIカテコールボレート錯体[VIIIα]、塩化鉄IIカテコールボレート錯体[VIIIβ]、塩化コバルトIIカテコールボレート錯体[VIIIγ]、塩化マンガンIIカテコールボレート錯体[VIIIδ]、塩化ジスプロシウムIIIカテコールボレート錯体[VIIIε]、塩化ネオジウムIIIカテコールボレート錯体[VIIIζ]および塩化サマリウムIIIカテコールボレート錯体[VIIIη]を得ることができた。これらの磁性流体の性状について、以下に示す。塩化鉄IIIカテコールボレート錯体[VIIIα]:黒青色、粘度小塩化鉄IIカテコールボレート錯体[VIIIβ]:黒紫色、粘度小塩化コバルトIIカテコールボレート錯体[VIIIγ]:黒紫色、粘度小塩化マンガンIIカテコールボレート錯体[VIIIδ]:黒紫色、粘度小塩化ジスプロシウムIIIカテコールボレート錯体[VIIIε]:黒紫色、粘度小塩化ネオジウムIIIカテコールボレート錯体[VIIIζ]:黒紫色、粘度小塩化サマリウムIIIカテコールボレート錯体[VIIIη]:黒紫色、粘度小塩化鉄III4′-エトキシベンジリデン-4-ブチルアニリン塩酸塩錯体[IXα]、塩化鉄II4′-エトキシベンジリデン-4-ブチルアニリン塩酸塩錯体[IXβ]、塩化コバルトII4′-エトキシベンジリデン-4-ブチルアニリン塩酸塩錯体[IXγ]、塩化マンガンII4′-エトキシベンジリデン-4-ブチルアニリン塩酸塩錯体[IXδ]、塩化ジスプロシウムIII4′-エトキシベンジリデン-4-ブチルアニリン塩酸塩錯体[IXε]、塩化ネオジウムIII4′-エトキシベンジリデン-4-ブチルアニリン塩酸塩錯体[IXζ]および塩化サマリウムIII4′-エトキシベンジリデン-4-ブチルアニリン塩酸塩錯体[IXη]の合成4′-エトキシベンジリデン-4-ブチルアニリン729mg2.59mmolをアセトン1mlに溶解し、2M塩酸水溶液1.3ml2.59mmolを加えて、5分間撹拌し、4′-エトキシベンジリデン-4-ブチルアニリン塩酸塩を得た。これに、それぞれ塩化鉄III水溶液1ml水1ml中に塩化鉄IIIを2.59mmol含む又は、塩化鉄II水溶液1ml水1ml中に塩化鉄IIを2.59mmol含む又は、塩化コバルトII水1ml中に塩化コバルトIIを2.59mmol含む又は、塩化マンガンII水1ml中に塩化マンガンIIを2.59mmol含む又は、塩化ジスプロシウムIII水溶液1ml水1ml中にジスプロシウムIIIを2.59mmol含む又は、塩化ネオジウムIII水溶液1ml水1ml中に塩化ネオジウムIIIを2.59mmol含む又は、塩化サマリウムIII水溶液1ml水1ml中に塩化サマリウムIIIを2.59mmol含むに、それぞれ溶解し、5分間撹拌し静置した。次に、それぞれの溶液について、ネオジウム磁石を用いて磁化の確認を行った。ネオジウム磁石は、円柱形[直径10mm,長さ20mm、表面磁束密度:5600ガウス、吸着力kg参考値:4.4を用いた。その結果、それぞれの溶液がネオジウム磁石に強く引き寄せられることを確認した。ここで、2層中、磁化した層を分取した。次に、それぞれの溶液に、アセトン10mlを加えて希釈し、無水硫酸マグネシウムを加えて、30分間乾燥した。水分除去は、凍結乾燥でも可能。無水硫酸マグネシウムをろ去した後、ろ液を減圧留去すると、ほぼ定量的に、塩化鉄III4′-エトキシベンジリデン-4-ブチルアニリン塩酸塩錯体[IXα]、塩化鉄II4′-エトキシベンジリデン-4-ブチルアニリン塩酸塩錯体[IXβ]、塩化コバルトII4′-エトキシベンジリデン-4-ブチルアニリン塩酸塩錯体[IXγ]、塩化マンガンII4′-エトキシベンジリデン-4-ブチルアニリン塩酸塩錯体[IXδ]、塩化ジスプロシウムIII4′-エトキシベンジリデン-4-ブチルアニリン塩酸塩錯体[IXε]、塩化ネオジウムIII4′-エトキシベンジリデン-4-ブチルアニリン塩酸塩錯体[IXζ]および塩化サマリウムIII4′-エトキシベンジリデン-4-ブチルアニリン塩酸塩錯体[IXη]を得ることができた。これらの磁性流体の性状について、以下に示す。塩化鉄III4′-エトキシベンジリデン-4-ブチルアニリン塩酸塩錯体[IXα]:褐色、粘性小塩化鉄II4′-エトキシベンジリデン-4-ブチルアニリン塩酸塩錯体[IXβ]:淡緑色、粘性小塩化コバルトII4′-エトキシベンジリデン-4-ブチルアニリン塩酸塩錯体[IXγ]:濃暗緑色、粘性小塩化マンガンII4′-エトキシベンジリデン-4-ブチルアニリン塩酸塩錯体[IXδ]:淡黄色、粘性小塩化ジスプロシウムIII4′-エトキシベンジリデン-4-ブチルアニリン塩酸塩錯体[IXε]:淡黄色、粘性小塩化ネオジウムIII4′-エトキシベンジリデン-4-ブチルアニリン塩酸塩錯体[IXζ]:淡緑青色、粘性小塩化サマリウムIII4′-エトキシベンジリデン-4-ブチルアニリン塩酸塩錯体[IXη]:淡黄色、粘性小評価試験1強磁性有機磁性流体[I]~[IX]について、磁性の強さの評価試験を行った。ガラス製サンプル管10mlに検体磁性流体1mlを入れ、ネオジウム磁石ネオジウム磁石は、円柱形[直径10mm,長さ20mm、表面磁束密度:5600ガウス、吸着力kg参考値:4.4をサンプル管の側面から当て、磁石に引き寄せられた状態を比較した。標品に塩化鉄III水溶液塩化鉄III2.59mmolの1ml水溶液、塩化鉄II水溶液塩化鉄II2.59mmolの1ml水溶液、塩化コバルトII水溶液塩化コバルトII2.59mmolの1ml水溶液、塩化マンガンII水溶液塩化マンガンII2.59mmolの1ml水溶液、塩化ジスプロシウムIII水溶液塩化ジスプロシウムIII2.59mmolの1ml水溶液、塩化ネオジウムIII水溶液塩化ネオジウムIII2.59mmolの1ml水溶液、塩化サマリウムIII塩化サマリウムIII2.59mmolの1ml水溶液を用いて、検体との比較を行った。全体として、塩化鉄III錯体、塩化鉄II錯体、塩化コバルトII錯体、塩化マンガンII錯体、塩化ジスプロシウムIII錯体は、極めて強く磁石に引き寄せられる傾向が見られた。また、塩化ネオジウムIII錯体は、これらと比較して、磁石に引き寄せられる割合が小さかった。更に、塩化サマリウムIII錯体は、塩化ネオジウムIII錯体よりも、磁石に引き寄せられる割合が小さかった。表1に、標品と比較して、格段に強く磁石に引き寄せられた検体磁性流体を示す。これらの中で、[IIα]、[IIIα1]、[VIβ]、[VIIα]、[IXβ]、[IXδ]、[IXε]は、最も著しく強く磁石に引き寄せられた。また、単独では、極めて小さな磁性しか見られない[Iζ]に一定量の少量の[Iα]を混合すると、磁性が向上し、[Iζ]単独または[Iα]単独よりも強く磁石に引き寄せられるという興味ある結果が得られた。既に報告されている1-ブチル-3-メチルイミダゾリウムテトラクロロフェラート2.59mmolおよび1-ブチル-3-メチルイミダゾリウムテトラクロロジスプロサート2.59mmolは、標品の塩化鉄III水溶液塩化鉄III2.59mmolの1ml水溶液および塩化ジスプロシウムIII水溶液塩化ジスプロシウムIII2.59mmolの1ml水溶液に比べて、磁石に引き寄せられる割合が小さかった。磁性の評価試験2ガラス製サンプル管10mlに検体磁性流体1mlを入れ、ネオジウム磁石ネオジウム磁石は、円柱形[直径10mm,長さ20mm、表面磁束密度:5600ガウス、吸着力kg参考値:4.4をサンプル管の側面から当て、60度傾けた状態に固定した。ここで重力に逆らって磁石に引き寄せられることを確認し、そのときの検体磁性流体の状態を表2にまとめた。なお、実験は、表1に示した結果を考慮し、比較的強く磁石に引き寄せられたものについて、実験を行った。一方、標品の塩化鉄III水溶液塩化鉄III2.59mmolの1ml水溶液、塩化鉄II水溶液塩化鉄II2.59mmolの1ml水溶液、塩化コバルトII水溶液塩化コバルトII2.59mmolの1ml水溶液、塩化マンガンII水溶液塩化マンガンII2.59mmolの1ml水溶液、塩化ジスプロシウムIII水溶液塩化ジスプロシウムIII2.59mmolの1ml水溶液、塩化ネオジウムIII水溶液塩化ネオジウムIII2.59mmolの1ml水溶液、塩化サマリウムIII塩化サマリウムIII2.59mmolの1ml水溶液についても同様の実験を行ったが、これらの標品は、いずれも、重力に逆らって磁石に引き寄せられなかった。ここに示した検体磁性流体は、量に差があれ、すべて重力に逆らって磁石に着いた。このことは、磁性の強さを証明するものであり、極めて興味ある事実である。特に、[IIIα1]は、約100が磁石に着くという優れた強磁性を示した。また、[IIα]および[VIβ]も約60が磁石に着くという強磁性を示した。磁性の評価試験3広口プラスチック容器20mlに検体磁性流体5mlを入れ、ネオジウム磁石ネオジウム磁石は、円柱形[直径10mm,長さ20mm、表面磁束密度:5600ガウス、吸着力kg参考値:4.4を液面から2mmの位置に固定し、検体磁性流体が自ら磁石に引き寄せられ、重力に逆らって、磁石に着くことを確認した。このとき、検体磁性流体が磁石に着いた量を測定し、その量を表3にまとめた。尚、磁石への単純な付着を防ぐため、初めから液面には直接、接触させないことを徹底した。本試験に用いた検体磁性流体は、表1の結果を考慮して選択した。尚、標品の塩化鉄III水溶液塩化鉄III2.59mmol/ml水溶液5ml、塩化鉄II水溶液塩化鉄II2.59mmol/ml水溶液5ml、塩化コバルトII水溶液塩化コバルトII2.59mmol/ml水溶液5ml、塩化マンガンII水溶液塩化マンガンII2.59mmol/ml水溶液5ml、塩化ジスプロシウムIII水溶液塩化ジスプロシウムIII2.59mmol/ml水溶液5ml、塩化ネオジウムIII水溶液塩化ネオジウムIII2.59mmol/ml水溶液5ml、塩化サマリウムIII塩化サマリウムIII2.59mmol/ml水溶液5mlについても同様の実験を行ったが、これらの標品は、いずれも、重力に逆らって磁石に引き寄せられなかった。操作概要は次の通りである。実験結果は次の通りである。ここに示した磁性流体のすべてが、液面に接することなく磁石を近付けると、重力に逆らって、自ら磁石に引き寄せられ磁石に着いた。この事実は、極めて興味深い驚くべき結果である。特に、[IXε]、[Iα]および[IIα]が、最も多くの量が磁石に着いた。なお、表1、表2、表3の実験結果が、必ずしもよく相関していない例については、粘度、密度、磁性の強さなどの因子が、それぞれ異なっていることが原因と考えられる。磁性の評価試験4各種の磁性流体をろ紙5mm×20mmに染み込ませ、余分な磁性流体を除去し24時間、常温で静置して検体を作成した。この検体磁性流体を染み込ませたろ紙について、ネオジウム磁石円柱形[直径10mm,長さ20mm]、表面磁束密度:5600ガウス、吸着力kg参考値:4.4を用いた磁性の評価試験を行った。実験結果は次のとおりである。表4に示したように、すべての検体が磁石に引き寄せられ、自ら磁石に着いた。この事実は、本強磁性有機磁性流体の新しい用途を示唆している。特に、[Vα]、[Iε]および[IXε]の磁力は強く、4mmの離れた所から磁石に飛び付いた。また、[Vα]および[IXε]は、検体の場所を選ばず、中央でも、末端でも同様にしっかりと磁石に着いた。他の場合は、中央ではしっかりと磁石に着くが、末端では、一部分のみが磁石に着き、垂れ下がる状態となった。最後に、本強磁性有機磁性流体の中で代表的な[Iα]および[IIIα1]について、透磁率とFT-IRスペクトルの測定を行った。[Iα]の透磁率:1.00077ステンレスの透磁率が約1.01であるので、ステンレスの7.7の透磁率を持つことが判明した。その他の金属類の透磁率と[Iα]の透磁率の強さの関係を示す。透磁率[Iα]の透磁率の強さの関係金属Al1.00002金属Alの38.5倍の透磁率NiCl21.00004NiCl2の19.3倍の透磁率測定装置:[振動試料型磁力計VSM型式/VSM-35]測定条件:[最大磁界:1000Oe]透磁率の算出:初磁化曲線100Oeの値を使用]使用サンプル重量:86.4mg試料調整:[プラスチック容器に試料を入れて測定][Iα]のFT-IRスペクトルデータ:3369cm-1N-H伸縮振動および1663cm-1C=N伸縮振動に強い吸収が観測された。測定装置:PerkinElmerSpectrum100FT-IR試料調整:液膜法KBr板使用測定範囲:400~4000cm-1[IIIα1]の透磁率:1.00038ステンレスの透磁率が約1.01であるので、ステンレスの3.8の透磁率を持つことが判明した。その他の金属類の透磁率と[IIIα1]の透磁率の強さの関係を示す。透磁率[IIIα1]の透磁率の強さの関係金属Al1.00002金属Alの19倍の透磁率NiCl21.00004NiCl2の9.5倍の透磁率測定装置:[振動試料型磁力計VSM型式/VSM-35]測定条件:[最大磁界:1000Oe]透磁率の算出:初磁化曲線100Oeの値を使用]使用サンプル重量:69.2mg試料調整:[プラスチック容器に試料を入れて測定][IIIα1]のFT-IRスペクトルデータ:2925cm-1C-H伸縮振動および1475cm-1C-H変角振動に強い吸収が観測された。測定装置:PerkinElmerSpectrum100FT-IR試料調整:液膜法KBr板使用測定範囲:400~4000cm-1"